СПОСОБ ПОЛУЧЕНИЯ БЕЗОБЖИГОВОГО МИНЕРАЛЬНОГО ВЯЖУЩЕГО ГИДРАВЛИЧЕСКОГО ТВЕРДЕНИЯ

1. Способ получения безобжигового минерального вяжущего гидравлического твердения, включающий измельчение и смешивание техногенного термообработанного кремний-алюминийсодержащего отхода и известьсодержащего компонента, отличающийся тем, что в качестве кремний-алюминийсодержащего отхода используют золу терриконов - горелую породу угольных месторождений, которую предварительно сушат, измельчают и смешивают с известьсодержащим компонентом в весовом соотношении 3÷5:1.
2. Способ по п.1, отличающийся тем, что используют золу терриконов - горелую породу угольных месторождений Черемховского угольного бассейна.
3. Способ по п.1, отличающийся тем, что в качестве известьсодержащего компонента используют отходы производства карбида кальция и ацетилена.
4. Способ по п.1, отличающийся тем, что в состав минерального вяжущего дополнительно вводят гипс и/или фторгипс, полученный при сернокислотном разложении флюоритового концентрата, в количестве 8-12 вес.%.
5. Способ по п.1, отличающийся тем, что в состав минерального вяжущего дополнительно вводят ускоритель твердения в виде сульфата натрия и/или хлорида кальция в количестве 1-3 вес.%.
6. Способ по пп.1-5, отличающийся тем, что в составе минерального вяжущего поддерживают следующие соотношения компонентов, вес.%:
Зола терриконов угольных месторождений
Черемховского угольного бассейна
70-80
Продукт разложения карбида кальция при получении ацетилена
5-20
Гипс и/или фторгипс
8-12
Сульфат натрия и/или хлорид кальция
1-3